FR 2566791 A2 19860103 FR 8306571 A 19830421 PRODUIT LUMINESCENT, DISPOSITIF LUMINESCENT UTILISANT CE PRODUIT ET PROCEDE DE FABRICATION DUDIT DISPOSITIF Dans la demande de brevet principal N 82 20 207 du 2 Décembre 1982, au nom du déposant, il a été décrit un produit luminescent qui se distingue en ce qu'il est constitué par un mélange durci comprenant une résine pouvant être à base d'acryl , un liquide acrylique transparent, un pigment pouvant être phosphorescent et une matière connue en soi absorbant ou au moins filtrant les rayons ultraviolets ; sans qu'il y ait adjonction de matières radioactives; ledit produit étant stable et non inflammable. Le présent certificat d'addition a pour objet de donner des précisions concernant diverses compositions du produit conforme à l'invention. Le produit comporte, en générat : (i) - une résine pouvant être à base d'acryl et un liquide acrylique ; (ii)- un pigment comportant au moins l'un des composants suivants : - composant du genre Zn S : Cu - composant du genre Zn2 S : O : Mn - composant du genre (Zn , Mg) O : Zn S le rapport entre les diverss constitutifs de chacun desdits composants étant déterminé en fonction du résultat désiré ; (iii)- une matière absorbant au moins partiellement les rayons ultraviolets ; (iv) - éventuellement, une matière stabilisatrice du mélange et, plus particulièrement , du mélange entre les matières à base d'acryl et du pigment. Une telle matière stabilisatrice est connue en soi et vendue, par exemple, par la Sté RIEDEL DE HAEN A.G. de SEELZE en R.F.A. Un certain nombre de mélanges seia indiqué ci-aprés, à titre d'exemples. Ainsi, selon un premier exemple, la composition du mélange constitutif dudit produit peut être la suivante : (i) - Résine et liquide acrylique ... 35 % à 45 % ; (ii) - Pigment comportant - un premier composant Zn S : Cu ... 35 % à 45 % - un deuxième composant Zn2 S : O : Mn.. 4 % à 6 % ; - un troisième composant (Zn, Mg) O : Zn S ..3 % à 5 % ; (iii) - Matière absorbant au moins partiellement les rayons UV : ......... 5 % à 7 % (iv) - Matière stabilisatrice ..... 1 % à 3 % Selon un deuxième exemple, la composition du mélange peut être la suivante : (i) - Résine et liquide acrylique ...35 % à 45 % (ii) - Pigment compottont - un premier composant Zn S : Cu .................. 35 % à 45 % - un deuxième composant Zn2 S : O : Mn ........... 8 % à 12 % ; (iii)- Matière absorbant au moins partiellement les rayons UV :............ 8 % à 12 % ; On trouve ci-après un troisième exemple d'un mélange dont la composition peut être la suivante : (i) - Résine et liquide acrylique.. 25 % à 35 % ; (ii) - Pigment comportant : - un premier composant Zn S : Cu ............... 45 % a 55 % ; - un deuxième composant Zn2 : S : O : Mn ......... 4 % à 6 % ; - un troisième composant (Zn, Mg) O : Zn S ....... 5 % à 7 % ; (iii)- Matière stabilisatrice .... 9 % à 11 % ; (iv) - Eventuellement, des traces de la matière absor bant au moins partiellement les rayons UV. Un quatrième exemple de la composition du mélange est précisé ci-après : (i) - Résine et liquide acrylique .............. 30 % à 40 % ; (ii) - Pigment comportant : - un premier comporant Zn S : Cu ........... 45 % à 55 % ; - un deuxième composant (Zn, Mg) O : Zn S .... 5 % à 7 % ; (iii) - Matière absorbant au moins partiellement les rayons UV.. 4 % à 6 % ; (iv) - Matière stabilisatrice ... 5 % à 7 % ; D'autres compositions du mélange constitutif du produit selon l'invention peuvent être imaginées sans pour autant sortir du cadre de l'invention. REVENDICATIONS -------------- 1.) - Produit luminescent selon la revendication 1 du brevet principal constitué p@ un mélange durci comprenant une résine pouvant être à base d'acryl,un liquide acrylique transparent, un pigment pouvant être phosphorescent et une matière connue en soi absorbant au moins partiellement les rayons ultraviolets aucune matière radioactive n'étant incorporée dans ledit mélange, ledit produit étant stable et non inflammable, caractérisé en ce que ledit produit comporte : (i) - une résine pouvant être à base d'acryl et un liquide acrylique ; (ii)- un pigment comportant au moins l'un des composants suivants : - composant du genre Zn S : Cu - composant du gente Zn2 S; O : Mn - composant du gente (Zn , Mg) O :Zn S le rapport entre les divers constitutifs de chacun desdits composants étant déterminé en fonction du résultat désiré ; (iii)- une matière absorbant au moins partiellement les rayons ultraviolets ; (iv) - éventuellement, une matière stabilisatrice du mélange et plus particulièrement du mélange entre les matières à base d'acryl et du pigment. 2.) - Produit selon la revendication 1, caractérisé en ce que la composition du mélange constitutif du produit est : (i) - Résine et liquide acrylique ... 35 % à 45 % ; (ii)- Pigment comportant : - un premier composant Zn S : Cu ................... 35 % à 45 % ; - un deuxième composant Zn2 S : O : Mn ............. 4 % à 6 % ; - un troisième composant (Zn, Mg) O : Zn S ........ 3 % à 5 % ; (iii)-Matière absorbant au moins partiellement les rayons UV ........................ 5 % à 7 % ; (iv) -Matière stabilisatrice ....... 1 % à 3 % ; 3.) - Produit selon la revendication 1, caractérisé en ce que la composition du mélange constitutif du produit est : (i) - Résine et liquide acrylique ..... 35 % à 45 % ; (ii) - Pigment comportant : - un premier composant Zn S : Cu , 35 % à 45 % - un deuxième composant Zn2 S : O :Mn ...... 8 % à 12 % ; (iii)- Matière absorbant au moins partiellement les rayons UV : .......... 8 % à 12 % ; 4.) - Produit selon la revendication 1, caractérisé en ce que la composition du mélange constitutif du produit est : (i) - Résine et liquide acrylique.. 25 % à 35 % ; (ii)- Pigment comportant : - un premier composant Zn S : Cu ............. 45 % à 55 % ; - un deuxieme composant Zn2 S : O : Mn ........ 4 % 6 a t - un troisième composant (Zn, Mg) : O : Zn S ..... 5 % a 7 /0p t (iii) -Matière stabilisatrice ..... 9 % à 11 % ; (iv) -Eventuellement, des traces de la matière absorbant au moins partiellement les rayons UV ; 5.) - Produit selon la revendication 1, caractérisé en ce que la composition du mélange constitutif du produit est : (i) - Résine et liquide acrylique ..30 % à 40 % ; (ii)- Pigment comportant : - un premier composant Zn S : Cu .......... 45 % a 55 % - un deuxieme composant (Zn, Mg) O : Zn S ..... 5 % à 7 % (iii)-Matière absorbant au moins partiellement les rayons UV .. 4 % à 6 % (iv) -Matière stabilisatrice ..... 5 % à 7 %